РАДИОПОГЛОЩАЮЩИЙ МАТЕРИАЛ
RADIO ABSORBENT MATERIAL

Предлагаемое изобретение относится к области техники экранирования электромагнитного излучения, в частности к радиопоглощающим материалам, применяемым при создании технических средств автоматической аппаратуры.
Известно радиопоглощающее покрытие, материал которого получают путем совмещения полимерного связующего и ультрадисперсного поглощающего наполнителя, в качестве которого используются спеченные частицы феррита, осажденного из водного раствора, и частицы феррита, полученные наномолекулярным наслаиванием из газовой среды [1].
2
3
Известна композиция, в которой порошковый материал для поглощения электромагнитного поля представляет собой феррит с размером частиц около 8,0 мкм. Состав феррита, мол.%: 65-85 FeО; 2-20 MnO; 10-20 ZnO [2].
2
3
3
Известна композиция, в которой поглощающий материал в качестве магнитной фазы содержит порошок феррита в виде никель-цинковой феррошпинели состава, мол.%: 49-50 FeО; 32-35 ZnO; 9-14 NiO, а в качестве диэлектрической фазы он дополнительно содержит до 10 вес.% МоО [3].
Известно радиопоглощающее покрытие, где в качестве диэлектрического связующего используют олигофенилсилсеквиоксандиметилсилоксановый блок-сополимер, а в качестве поглощающего наполнителя используются углеродное волокно или магнитный наполнитель, материал покрытия может содержать стеклянные сферы [4].
Известен радиопоглощающий материал, содержащий полимерное связующее и порошковый наполнитель, состоящий из смеси карбонильного железа, феррита и фуллерена в определенных соотношениях [5].
Известно радиопоглощающее покрытие, содержащее полимерное связующее, выбранное из ряда полиолефинов, и электропроводящий порошковый наполнитель, представляющий собой продукт модификации графита концентрированными серной и азотной кислотами [6].
Известен радиопоглощающий материал, в котором в качестве связующего используется пенополиуретан, а в качестве поглощающего наполнителя технический углерод [7].
Известно радиопоглощающие покрытие, материалом которого является синтетический клей "Элатон" на основе латекса, содержащий в качестве магнитного наполнителя порошкообразный феррит или карбонильное железо при соотношении компонентов, мас.%: синтетический клей "Элатон" на основе латекса 80-20, порошкообразный феррит или карбонильное железо 20-80 [8].
Известна композиция, состоящая из полимерного связующего и радиопоглощающего наполнителя. В качестве радиопоглощающего наполнителя применяются миниатюрные стеклянные пластинки, на поверхность которых осаждены кристаллы бариевого феррита [9].
Однако недостатком вышеуказанных материалов является то, что входящие в их состав радиопоглощающие компоненты (или часть компонентов) распределены в матрице диэлектрического связующего в такой форме, которая препятствует максимальному проявлению квантовых эффектов, в том числе эффекту флуктуации электронных плотностей. Отсутствие таких эффектов снижает поглощающие свойства материала.
Наиболее близким аналогом заявляемого материала является материал, содержащий диэлектрическое связующее, стеклянные микросферы, электропроводящие волокна и дополнительно содержащий стеклянные металлизированные микросферы (микрогранулы) с полимерным покрытием [10].
Недостаток этого материала заключается в том, что он содержит наполнители, способные поглощать только электрическую составляющую электромагнитного излучения радиоволнового диапазона. Кроме того, структура наполнителя также не предполагает проявления квантовых эффектов. Вышесказанное приводит к снижению поглощающих свойств материала.
Техническим результатом заявленного изобретения является повышение радиопоглощающих свойств материала как по электрической, так и по магнитной составляющей электромагнитного излучения радиоволнового диапазона.
Технический результат достигается за счет того, что предлагаемый радиопоглощающий материал на основе полимерного диэлектрического связующего содержит введенные в него вещества, поглощающие электрическую и магнитную составляющие радиоволнового излучения, в составе микрогранул, матрицы которых являются прозрачными для излучения радиоволнового диапазона, причем каждый вид микрогранул содержит только одно радиопоглощающее вещество, равномерно распределенное во всем их объеме в форме нанокластеров.
На чертеже показана структура радиопоглощающего материала. Радиопоглощающий материал состоит из полимерного диэлектрического связующего 1, содержащего в качестве порошкового наполнителя микрогранулы различных типов. Матрицей микрогранул может быть любое твердое вещество, прозрачное для электромагнитного излучения радиоволнового диапазона. Микрогранулы 2 содержат вещество, способное поглощать электрическую составляющую радиоволнового излучения, причем это вещество равномерно распределено в объеме микрогранулы в форме нанокластеров. Микрогранулы 3 содержат вещество, способное поглощать магнитную составляющую радиоволнового излучения, причем это вещество равномерно распределено в объеме микрогранулы в форме нанокластеров. Микрогранулы 4 состоят целиком из вещества, прозрачного для излучения радиоволнового диапазона, и не содержат каких-либо радиопоглощающих компонентов.
Распределение поглощающего вещества в объеме микрогранулы в форме нанокластеров приводит к возникновению в материале специфических атомно-молекулярных структур, в которых под воздействием электромагнитной волны 5 возникают флуктуации электронной плотности, что значительно повышает уровень поглощения электромагнитной волны.
Наличие случайно ориентированных и равномерно расположенных в объеме диэлектрического полимерного связующего микрогранул различных типов, в том числе микрогранул, не содержащих поглощающего вещества, приводит к образованию различных размеров релейных рассеивающих структур и зон 6, где происходит сложение волн в противофазе, что приводит к расширению рабочего частотного диапазона предлагаемого материала и повышает уровень поглощения электромагнитной волны.
В настоящее время на предприятии изготовлен опытный образец материала указанной структуры.
Состав радиопоглощающего материала.
Материал диэлектрического связующего
- эпоксидная смола
Материал матрицы (основы) микрогранул
- поликремневая кислота
Вещество поглотитель магнитной
-феррит
составляющей
70
Вещества поглотители электрической - нанопорошок меди и фуллерен С составляющей
Массовая доля диэлектрического связующего
- 0.63
Массовая доля микрогранул всех типов
- 0.37
в т.ч.:
Микрогранулы, содержащие феррит
- 0.11
Микрогранулы, содержащие нанопорошок меди
- 0.07
Микрогранулы, содержащие фуллерен С<sub>70</sub>
- 0.09
Микрогранулы, не содержащие радиопоглощающих добавок
- 0.10
Средний размер микрогранул - 26 мкм.
Содержание радиопоглощающих добавок в пересчете на чистое вещество (массовые доли)
Феррит
- 0.07
Нанопорошок меди
- 0.03
Фуллерен С<sub>70</sub>
- 0.05
70
Кроме того, изготовлен контрольный образец материала на основе диэлектрического эпоксидного связующего, содержащего феррит (0.07), нанопорошок меди (0.03) и фуллерен С (0.05), при этом указанные вещества были введены в состав материала в виде порошка.
Опытный и контрольный образцы были подвергнуты сравнительным испытаниям, результаты которых оформлены в виде таблицы.
Результаты сравнительных испытаний
Образец
Коэффициент поглощения плоской электромагнитной волны, дБ
0.5ГГц
5ГГц
30ГГц
70ГГц
Контрольный образец
17
19
22
23
Опытный образец (с микрогранулами)
26
28
37
36
Образец
Коэффициент экранирования в ближней зоне, дБ
0.5ГГц
5ГГц
30ГГц
70ГГц
Контрольный образец
2
5
4
7
Опытный образец (с микрогранулами)
12
11
14
12
Результаты испытаний подтверждают достижение заявленного технического результата. Образец с микрогранулами более эффективно поглощает радиоволны как по электрической, так и по магнитной составляющей по сравнению с образцом, в котором поглощающие вещества находятся в форме порошка.
Источники информации
7
1. Патент №2247759, Россия, МПК C09D 5/32, H01Q1 7/00, опубликован 2005.03.10.
4
2. Патент №3-14483, Япония, МПК H01F 1/00, опубликован 1992.03. 13.
5
3. Патент №5965056, США, МПК H01Q 17/00, опубликован 1999.10.12.
7
4. Патент №2273925, Россия, МПК H01Q 17/00, опубликован 2006.04.10.
7
5. Патент №2300832, Россия, МПК H01Q 17/00, опубликован 2007.06.10.
7
6. Патент №2003118967, Россия, МПК C08L 23/00, C08L 25/06, C08L 19/00, C08L 27/06, C08L 27/12, С08К 3/04, C08J 9/24, G12B 17/02, H01Q 17/00 опубликован 2005.02.10.
7
7. Патент №2004126880, Россия, МПК H01Q 17/00, опубликован 2006.02.20.
7
8. Патент №2155420, Россия, МПК, H01Q 17/00, C09D 5/32, G01S 13/00 опубликован 2000.08.27.
4
9. Патент №6028204, Япония, МПК H01F 1/00; опубликован 1994.04. 13.
7
10. Патент №2003100064, Россия, МПК H01Q 17/00, опубликован 2004.07.10 (прототип).